(57)【要約】【課題】  空気中の水分と接触することにより室温で硬化し、硬化途上で接触している基材に対して良好な接着性を示す室温硬化性シリコーンゴム組成物を提供する。【解決手段】  （Ａ）分子鎖中のケイ素原子に特定のアルコキシシリル含有基を一分子中に少なくとも２個有するオルガノポリシロキサン、（Ｂ）分子鎖中のケイ素原子に水酸基およびアルコキシ基を有さないオルガノポリシロキサン、（Ｃ）アルコキシシランまたはその部分加水分解縮合物、および（Ｄ）縮合反応用触媒からなり、必要に応じて、（Ｅ）接着促進剤や（Ｆ）補強性充填剤を含有する室温硬化性シリコーンゴム組成物。【選択図】  なし【特許請求の範囲】
【請求項１】
（Ａ）分子鎖中のケイ素原子に、一般式：
【化１】
2012219113.tif 000017
（式中、Ｒ１は同じかまたは異なる脂肪族不飽和結合を有さない一価炭化水素基であり、Ｒ２はアルキル基であり、Ｒ３は同じかまたは異なるアルキレン基であり、ａは０〜２の整数であり、ｐは１〜５０の整数である。）
で表されるアルコキシシリル含有基を一分子中に少なくとも２個有するオルガノポリシロキサン                                                          １００質量部、
（Ｂ）分子鎖中のケイ素原子に水酸基およびアルコキシ基を有さないオルガノポリシロキサン                                                        １〜１００質量部、
（Ｃ）一般式：
Ｒ４ｂＳi(ＯＲ５)(４−ｂ)
（式中、Ｒ４は一価炭化水素基であり、Ｒ５はアルキル基であり、ｂは０または１である。）
で表されるアルコキシシランまたはその部分加水分解縮合物      ０.５〜３０質量部、
および
（Ｄ）縮合反応用触媒                                        ０.１〜１０質量部
から少なくともなる室温硬化性シリコーンゴム組成物。
【請求項２】
（Ａ）成分の２５℃における粘度が１００〜１,０００,０００ｍＰa・ｓである、請求項１記載の室温硬化性シリコーンゴム組成物。
【請求項３】
（Ａ）成分が、分子鎖両末端のケイ素原子にアルコキシシリル含有基を有する直鎖状のオルガノポリシロキサンである、請求項１記載の室温硬化性シリコーンゴム組成物。
【請求項４】
（Ａ）成分中のアルコキシシリル含有基が、式：
【化２】
2012219113.tif 000018
で表される基である、請求項１記載の室温硬化性シリコーンゴム組成物。
【請求項５】
（Ｂ）成分の２５℃における粘度が１０〜１,０００,０００ｍＰa・ｓである、請求項１記載の室温硬化性シリコーンゴム組成物
【請求項６】
さらに、（Ｅ）接着促進剤を（Ａ）成分１００質量部に対して０.０１〜１０質量部含有する、請求項１記載の室温硬化性シリコーンゴム組成物。
【請求項７】
（Ｅ）成分が、エポキシ基含有アルコキシシラン、アクリル基含有アルコキシシラン、アミノ基含有アルコキシシラン、およびエポキシ基含有アルコキシシランとアミノ基含有アルコキシシランとの反応混合物からなる群より選択される少なくとも一種の接着促進剤である、請求項６記載の室温硬化性シリコーンゴム組成物。
【請求項８】
さらに、（Ｆ）補強性充填剤を（Ａ）成分１００質量部に対して０.１〜５０質量部含有する、請求項１記載の室温硬化性シリコーンゴム組成物。
【請求項９】
（Ｆ）成分が、ヒュームドシリカ微粉末、沈降性シリカ微粉末、焼成シリカ微粉末、およびヒュームド酸化チタン微粉末からなる群より選択される少なくとも一種の補強性充填剤である、請求項８記載の室温硬化性シリコーンゴム組成物。
【発明の詳細な説明】
【技術分野】
【０００１】
本発明は、空気中の水分と接触することにより室温で硬化し、硬化途上で接触している基材に対して良好な接着性を示す室温硬化性シリコーンゴム組成物に関する。
【背景技術】
【０００２】
分子鎖両末端のケイ素原子に、式：
【０００３】
【化１】
2012219113.tif 000002
で表されるトリメトキシシリルエチル含有基を有するジオルガノポリシロキサン、メチルトリメトキシシラン、および有機チタン化合物からなる室温硬化性シリコーンゴム組成物は、空気中の水分と接触することにより室温で硬化する（特許文献１〜３参照）。しかし、このような組成物は、硬化途上で接触している基材に対する接着性が十分ではない。
【先行技術文献】
【特許文献】
【０００４】
【特許文献１】特開昭６２−２０７３８３号公報
【特許文献２】特開昭６２−２１２４８８号公報
【特許文献３】特開２００７−２３１１７２号公報
【発明の概要】
【発明が解決しようとする課題】
【０００５】
本発明の目的は、空気中の水分と接触することにより室温で硬化し、硬化途上で接触している基材に対して良好な接着性を示す室温硬化性シリコーンゴム組成物を提供することにある。
【課題を解決するための手段】
【０００６】
本発明の室温硬化性シリコーンゴム組成物は、
（Ａ）分子鎖中のケイ素原子に、一般式：
【０００７】
【化２】
2012219113.tif 000003
（式中、Ｒ１は同じかまたは異なる脂肪族不飽和結合を有さない一価炭化水素基であり、Ｒ２はアルキル基であり、Ｒ３は同じかまたは異なるアルキレン基であり、ａは０〜２の整数であり、ｐは１〜５０の整数である。）
で表されるアルコキシシリル含有基を一分子中に少なくとも２個有するオルガノポリシロキサン                                                            １００質量部、
（Ｂ）分子鎖中のケイ素原子に水酸基およびアルコキシ基を有さないオルガノポリシロキサン                                                          １〜１００質量部、
（Ｃ）一般式：
Ｒ４ｂＳi(ＯＲ５)(４−ｂ)
（式中、Ｒ４は一価炭化水素基であり、Ｒ５はアルキル基であり、ｂは０または１である。）
で表されるアルコキシシランまたはその部分加水分解縮合物      ０.５〜３０質量部、
および
（Ｄ）縮合反応用触媒                                        ０.１〜１０質量部
から少なくともなることを特徴とする。
【発明の効果】
【０００８】
本発明の室温硬化性シリコーンゴム組成物は、空気中の水分と接触することにより室温で硬化し、硬化途上で接触している基材に対して良好な接着性を示すことができる。
【発明を実施するための形態】
【０００９】
（Ａ）成分は、本組成物の主剤であり、分子鎖中のケイ素原子に、一般式：
【００１０】
【化３】
2012219113.tif 000004
で表されるアルコキシシリル含有基を一分子中に少なくとも２個有するオルガノポリシロキサンである。式中、Ｒ１は同じかまたは異なる脂肪族不飽和結合を有さない一価炭化水素基であり、例えば、メチル基、エチル基、プロピル基、ブチル基、ペンチル基、ヘキシル基、ヘプチル基、オクチル基、ノニル基、デシル基、オクタデシル基等のアルキル基；シクロペンチル基、シクロヘキシル基等のシクロアルキル基；フェニル基、トリル基、キシリル基、ナフチル基等のアリール基；ベンジル基、フェネチル基、フェニルプロピル基等のアラルキル基；３−クロロプロピル基、３,３,３−トリフロロプロピル基等のハロゲン化アルキル基が挙げられ、好ましくは、アルキル基、シクロアルキル基、アリール基であり、特に好ましくは、メチル基、フェニル基である。また、式中、Ｒ２はアルキル基であり、例えば、メチル基、エチル基、プロピル基、ブチル基、ペンチル基、ヘキシル基、ヘプチル基、オクチル基、ノニル基、デシル基、オクタデシル基が挙げられ、好ましくは、メチル基、エチル基である。また、式中、Ｒ３は同じかまたは異なるアルキレン基であり、例えば、メチルメチレン基、エチレン基、メチルエチレン基、プロピレン基、ブチレン基、ペンチレン基、ヘキシレン基、ヘプチレン基、オクチレン基が挙げられ、好ましくは、メチルメチレン基、エチレン基、メチルエチレン基、プロピレン基である。また、式中、ａは０〜２の整数であり、好ましくは、０または１である。また、式中、ｐは１〜５０の整数であり、好ましくは、１〜２０の整数であり、さらに好ましくは、１〜１０の整数であり、特に好ましくは、１〜５の整数である。
【００１１】
このようなアルコキシシリル含有基としては、例えば、式：
【００１２】
【化４】
2012219113.tif 000005
で表される基、式：
【００１３】
【化５】
2012219113.tif 000006
で表される基、式：
【００１４】
【化６】
2012219113.tif 000007
で表される基、式：
【００１５】
【化７】
2012219113.tif 000008
で表される基、式：
【００１６】
【化８】
2012219113.tif 000009
で表される基、式：
【００１７】
【化９】
2012219113.tif 000010
で表される基、式：
【００１８】
【化１０】
2012219113.tif 000011
で表される基が挙げられる。
【００１９】
（Ａ）成分の分子鎖中のケイ素原子に結合する上記アルコキシシリル含有基以外の基としては、例えば、メチル基、エチル基、プロピル基、ブチル基、ペンチル基、ヘキシル基、ヘプチル基、オクチル基、ノニル基、デシル基、オクタデシル基等のアルキル基；シクロペンチル基、シクロヘキシル基等のシクロアルキル基；ビニル基、アリル基、ブテニル基、ペンテニル基、ヘキセニル基、ヘプテニル基等のアルケニル基；フェニル基、トリル基、キシリル基、ナフチル基等のアリール基；ベンジル基、フェネチル基、フェニルプロピル基等のアラルキル基；３−クロロプロピル基、３,３,３−トリフロロプロピル基等のハロゲン化アルキル基が挙げられ、好ましくは、アルキル基、シクロアルキル基、アルケニル基、アリール基であり、特に好ましくは、メチル基、ビニル基、フェニル基である。（Ａ）成分の分子構造は限定されず、例えば、直鎖状、一部分岐を有する直鎖状、分岐鎖状、環状が挙げられ、好ましくは、直鎖状、一部分岐を有する直鎖状、分岐鎖状である。上記アルコキシシリル含有基は、分子鎖末端のケイ素原子に結合していてもよく、また、分子鎖途中のケイ素原子に結合してもよい。（Ａ）成分としては、分子構造が直鎖状であり、分子鎖両末端のケイ素原子に上記アルコキシシリル含有基を有するオルガノポリシロキサンが好ましい。（Ａ）成分の２５℃における粘度は限定されないが、好ましくは、１００〜１,０００,０００ｍＰa・ｓの範囲内であり、特に好ましくは、１００〜１００,０００ｍＰa・ｓの範囲内である。（Ａ）成分の粘度が上記範囲の下限以上であると、得られるシリコーンゴムの機械的強度が向上し、一方、上記範囲の上限以下であると、得られる組成物の取扱作業性が向上する。
【００２０】
このような（Ａ）成分を調製する方法としては、例えば、特開昭６２−２０７３８３号公報や特開昭６２−２１２４８８号公報に記載の方法が挙げられる。
【００２１】
（Ｂ）成分は、本組成物の接着性を向上させるための成分であり、分子鎖中のケイ素原子に水酸基およびアルコキシ基を有さないオルガノポリシロキサンである。（Ｂ）成分中のケイ素原子に結合する水酸基およびアルコキシ基以外の基としては、例えば、メチル基、エチル基、プロピル基、ブチル基、ペンチル基、ヘキシル基、ヘプチル基、オクチル基、ノニル基、デシル基、オクタデシル基等のアルキル基；シクロペンチル基、シクロヘキシル基等のシクロアルキル基；ビニル基、アリル基、ブテニル基、ペンテニル基、ヘキセニル基、ヘプテニル基等のアルケニル基；フェニル基、トリル基、キシリル基、ナフチル基等のアリール基；ベンジル基、フェネチル基、フェニルプロピル基等のアラルキル基；３−クロロプロピル基、３,３,３−トリフロロプロピル基等のハロゲン化アルキル基が挙げられ、好ましくは、アルキル基、シクロアルキル基、アルケニル基、アリール基であり、特に好ましくは、メチル基、ビニル基、フェニル基である。（Ｂ）成分の分子構造は限定されず、例えば、直鎖状、一部分岐を有する直鎖状、分岐鎖状、環状が挙げられ、好ましくは、直鎖状、一部分岐を有する直鎖状、分岐鎖状である。（Ｂ）成分の２５℃における粘度は限定されないが、好ましくは、１０〜１,０００,０００ｍＰa・ｓの範囲内であり、特に好ましくは、５０〜１００,０００ｍＰa・ｓの範囲内である。（Ｂ）成分の粘度が上記範囲の下限以上であると、得られるシリコーンゴムから（Ｂ）成分のブリードアウトを抑制でき、一方、上記範囲の上限以下であると、得られる組成物の取扱作業性が向上する。
【００２２】
（Ｂ）成分の含有量は、（Ａ）成分１００質量部に対して１〜１００質量部の範囲内であり、好ましくは、１〜８０質量部の範囲内であり、さらに好ましくは、１〜７０質量部の範囲内であり、特に好ましくは、１〜６０質量部の範囲内である。（Ｂ）成分の含有量が上記範囲の下限以上であると、得られる組成物の接着性が良好となり、一方、上記範囲の上限以下であると、得られるシリコーンゴムから（Ｂ）成分のブリードアウトを抑制できる。特に、有機樹脂に対する接着性が良好であることから、（Ｂ）成分の含有量は、（Ａ）成分１００質量部に対して、１５〜６０質量部の範囲内であることが好ましい。
【００２３】
（Ｃ）成分は、本組成物の架橋剤として作用する、一般式：
Ｒ４ｂＳi(ＯＲ５)(４−ｂ)
で表されるアルコキシシランまたはその部分加水分解縮合物である。式中、Ｒ４は一価炭化水素基であり、例えば、メチル基、エチル基、プロピル基、ブチル基、ペンチル基、ヘキシル基、ヘプチル基、オクチル基、ノニル基、デシル基、オクタデシル基等のアルキル基；シクロペンチル基、シクロヘキシル基等のシクロアルキル基；ビニル基、アリル基、ブテニル基、ペンテニル基、ヘキセニル基、ヘプテニル基等のアルケニル基；フェニル基、トリル基、キシリル基、ナフチル基等のアリール基；ベンジル基、フェネチル基、フェニルプロピル基等のアラルキル基；３−クロロプロピル基、３,３,３−トリフロロプロピル基等のハロゲン化アルキル基が挙げられ、好ましくは、アルキル基、シクロアルキル基、アルケニル基、アリール基であり、特に好ましくは、メチル基である。また、式中、Ｒ５はアルキル基であり、例えば、メチル基、エチル基、プロピル基、ブチル基、ペンチル基、ヘキシル基が挙げられ、好ましくは、メチル基である。また、式中、ｂは０または１である。
【００２４】
このような（Ｃ）成分としては、例えば、メチルトリメトキシシラン、メチルトリエトキシシラン、エチルトリメトキシラン、エチルトリエトキシシラン、ビニルトリメトキシシラン、フェニルトリメトキシシラン等の３官能性アルコキシシラン；テトラメトキシシラン、テトラエトキシシラン等の４官能性アルコキシシラン；およびこれらの部分加水分解縮合物が挙げられる。（Ｃ）成分はこれらのアルコキシシランまたはその部分加水分解縮合物を単独で用いても良く、また２種以上混合して用いても良い。
【００２５】
（Ｃ）成分の含有量は、（Ａ）成分１００質量部に対して０.５〜３０質量部の範囲内であり、好ましくは、０.５〜２０質量部の範囲内であり、さらに好ましくは、０.５〜１５質量部の範囲内であり、特に好ましくは、０.５〜１０質量部の範囲内である。（Ｃ）成分の含有量が上記範囲の下限以上であると、得られる組成物の硬化性が十分であり、また、湿気遮断下、得られる組成物のシェルフライフが向上し、一方、上記範囲の上限以下であると、得られる組成物が空気中の水分により速やかに硬化する。
【００２６】
（Ｄ）成分は、本組成物の架橋を促進する縮合反応用触媒である。このような（Ｄ）成分としては、例えば、ジメチル錫ジネオデカノエート、スタナスオクトエート等の錫化合物；テトラ(イソプロポキシ)チタン、テトラ(ｎ−ブトキシ)チタン、テトラ(ｔ−ブトキシ)チタン、ジ(イソプロポキシ)ビス(エチルアセトアセテート)チタン、ジ(イソプロポキシ)ビス(メチルアセトアセテート)チタン、ジ(イソプロポキシ)ビス(アセチルアセトネート)チタン等のチタン化合物が挙げられる。
【００２７】
（Ｄ）成分の含有量は、（Ａ）成分１００質量部に対して０.１〜１０質量部の範囲内であり、好ましくは、０.１〜６質量部の範囲内である。（Ｄ）成分の含有量が上記範囲の下限以上であると、得られる組成物が空気中の水分により速やかに硬化し、一方、上記範囲の上限以下であると、得られる組成物のシェルフライフが向上する。
【００２８】
本組成物は、硬化途上で接触している有機樹脂に対する接着性を向上させるため、（Ｅ）接着促進剤を含有することが好ましい。（Ｅ）成分の接着促進剤としては、３−グリシドキシプロピルトリメトキシシラン、３−グリシドキシプロピルトリエトキシシラン、３−グリシドキシプロピルメチルジメトキシシラン、２−(３,４−エポキシシクロヘキシル)エチルトリメトキシシラン、４−オキシラニルブチルトリメトキシシラン等のエポキシ基含有アルコキシシラン；３−メタクリロキシプロピルトリメトキシシラン、３−メタクリロキシプロピルトリエトキシシラン、３−アクリロキシプロピルトリメトキシシラン等のアクリル基含有アルコキシシラン；３−アミノプロピルトリメトキシシラン、３−アミノプロピルトリエトキシシラン、Ｎ−(２−アミノエチル)−３−アミノプロピルトリメトキシシラン、Ｎ−フェニル−３−アミノプロピルトリメトキシシラン等のアミノ基含有アルコキシシラン；上記エポキシ基含有アルコキシシランと上記アミノ基含有アルコキシシランとの反応混合物が挙げられ、特に、上記エポキシ基含有アルコキシシランと上記アミノ基含有アルコキシシランとの反応混合物が好ましい。このようなエポキシ基含有アルコキシシランとアミノ基含有アルコキシシランとの反応混合物を調製する方法としては、例えば、特公昭５５−４１７０２号公報や特公平７−１１３０８３号公報に記載の方法が挙げられる。
【００２９】
（Ｅ）成分の含有量は、本組成物が硬化途上で接触する有機樹脂に十分な接着性を付与できる量であれば限定されないが、好ましくは、（Ａ）成分１００質量部に対して０.０１〜１０質量部の範囲内であり、好ましくは、０.０１〜５質量部の範囲内である。（Ｅ）成分の含有量が上記範囲の下限以上であると、有機樹脂に対する接着性が十分であり、一方、上記範囲の上限以下であると、得られる組成物が空気中の水分と接触することにより速やかに硬化する。
【００３０】
本組成物には、接着性をさらに向上させるため、（Ｆ）補強性充填剤を含有することが好ましい。（Ｆ）成分としては、例えば、ヒュームドシリカ微粉末、沈降性シリカ微粉末、焼成シリカ微粉末、ヒュームド二酸化チタン微粉末、およびこれらの表面をオルガノシラン類、シラザン類、シロキサンオリゴマー等で表面処理して疎水化した微粉末が挙げられる。このような（Ｆ）成分の含有量は限定されないが、（Ａ）成分１００質量部に対して０.１〜５０質量部の範囲内であることが好ましい。
【００３１】
また、本組成物には、本発明の目的を損なわない限り、その他任意の成分として、例えば、石英微粉末、炭酸カルシウム微粉末、けいそう土微粉末、水酸化アルミニウム微粉末、アルミナ微粉末、水酸化マグネシウム微粉末、マグネシア微粉末、酸化亜鉛微粉末、炭酸亜鉛微粉末、およびこれらの表面をオルガノシラン類、シラザン類、シロキサンオリゴマー等で表面処理して疎水化した非補強性充填剤；その他、有機溶剤、防カビ剤、難燃剤、耐熱剤、可塑剤、チクソ性付与剤、硬化促進剤、顔料を含有してもよい。
【００３２】
本組成物は、（Ａ）成分〜（Ｄ）成分、および必要に応じて、（Ｅ）成分、（Ｆ）成分、その他任意の成分を湿気遮断下で均一に混合することにより製造することができる。このようにして調製された本組成物は、湿気遮断下、密閉容器中に封入することにより長期間貯蔵することができ、空気中の水分と接触することにより速やかに硬化して、シリコーンゴムを形成することができる。
【実施例】
【００３３】
本発明の室温硬化性シリコーンゴム組成物を実施例により詳細に説明する。なお、実施例中、粘度は２５℃における値である。また、室温硬化性シリコーンゴム組成物の接着性は次の方法により評価した。
【００３４】
＜室温硬化性シリコーンゴム組成物の接着性の評価方法＞
室温硬化性シリコーンゴム組成物を、基材｛ガラス板、アルミニウム板（Ａｌ板）、アルマイト処理アルミニウム板（アルマイト処理Ａｌ板）、銅板、フェノール樹脂板、ポリブチレンテレフタレート（ＰＢＴ）樹脂板、ポリフェニレンサルファイド（ＰＰＳ）樹脂板、ポリエチレンテレフタレート（ＰＥＴ）樹脂｝上にビード状に塗布した。その後、温度２３±２℃、湿度５０±５％の条件下で７日間静置して、室温硬化性シリコーンゴム組成物を硬化させた。次に、得られたシリコーンゴムをヘラで基材から引き剥がし、シリコーンゴムの接着面積に対する凝集破壊したシリコーンゴムの面積の割合（ＣＦ率）を求めた。すなわち、ＣＦ率が１００％であることは、基材に対してシリコーンゴムが良好な接着性を示したことを意味し、ＣＦ率が０％であることは、基材に対してシリコーンゴムが界面剥離したことを意味する。
【００３５】
(Ａ−１)成分：粘度が１０,０００ｍＰa・ｓであり、分子鎖両末端のケイ素原子に、式：
【００３６】
【化１１】
2012219113.tif 000012
で表されるトリメトキシシリルエチル含有基を有するジメチルポリシロキサン
(Ａ−２)成分：粘度が５００ｍＰa・ｓであり、分子鎖両末端のケイ素原子に、式：
【００３７】
【化１２】
2012219113.tif 000013
で表されるトリメトキシシリルエチル含有基を有するジメチルポリシロキサン
(Ｂ−１)成分：粘度が５００ｍＰａ・ｓであり、分子鎖両末端のケイ素原子にトリメチルシロキシ基を有するジメチルポリシロキサン
(Ｂ−２)成分：粘度が１００ｍＰａ・ｓであり、分子鎖両末端のケイ素原子にトリメチルシロキシ基を有するジメチルポリシロキサン
(Ｂ−３)成分：粘度が９,０００ｍＰａ・ｓであり、分子鎖両末端のケイ素原子にジメチルビニルシロキシ基を有するジメチルポリシロキサン
(Ｂ−４)成分：粘度が４０,０００ｍＰａ・ｓであり、分子鎖両末端のケイ素原子にジメチルビニルシロキシ基を有するジメチルポリシロキサン
(Ｂ−５)成分：粘度が４００ｍＰａ・ｓであり、分子鎖両末端のケイ素原子にジメチルビニルシロキシ基を有するジメチルポリシロキサン
(Ｃ−１)成分：メチルトリメトキシシラン
(Ｄ−１)成分：チタンジイソプロポキシビス(エチルアセトアセテート)
(Ｅ−１)成分：３−グリシドキシプロピルトリメトキシシランと３−アミノプロピルトリメトキシシランとをモル比２：１で反応させてなる反応混合物
(Ｆ−１)成分：ＢＥＴ法による比表面積が１３０ｍ２／ｇであり、表面がヘキサメチルジシラザンで処理されたヒュームドシリカ微粉末
【００３８】
［実施例１〜１２，比較例１］
湿気遮断下、(Ａ−１)成分、(Ｂ−１)成分、(Ｂ−２)成分、(Ｂ−３)成分、(Ｂ−４)成分、(Ｃ−１)成分、(Ｄ−１)成分、および(Ｅ−１)成分を表１に示される配合量で均一に混合して室温硬化性シリコーンゴム組成物を調製した。この室温硬化性シリコーンゴム組成物の接着性を評価し、その結果を表１に示した。
【００３９】
【表１】
2012219113.tif 000014
【００４０】
［実施例１３〜１６、比較例２］
湿気遮断下、(Ａ−２)成分、(Ｂ−１)成分、(Ｂ−５)成分、(Ｃ−１)成分、(Ｄ−１)成分および(Ｅ−１)成分を表２に示される配合量で均一に混合して室温硬化性シリコーンゴム組成物を調製した。この室温硬化性シリコーンゴム組成物の接着性を評価し、その結果を表２に示した。
【００４１】
【表２】
2012219113.tif 000015
【００４２】
［実施例１７〜１８、比較例３］
湿気遮断下、(Ａ−２)成分、(Ｂ−１)成分、(Ｃ−１)成分、(Ｄ−１)成分、(Ｅ−１)成分、および(Ｆ−１)成分を表３に示される配合量で均一に混合して室温硬化性シリコーンゴム組成物を調製した。この室温硬化性シリコーンゴム組成物の接着性を評価し、その結果を表３に示した。
【００４３】
【表３】
2012219113.tif 000016
【産業上の利用可能性】
【００４４】
本発明の室温硬化性シリコーンゴム組成物は、空気中の水分と接触することにより室温で硬化し、硬化途上で接触している基材に対して良好な接着性を示すことから、電気・電子部品の封止剤、接着剤、防湿コート剤として好適である。